(57)【特許請求の範囲】
【請求項１】
基材上に、離型層、ハードコート層を兼ね備えたエンボス層、印刷層および接着層を順次積層させてなることを特徴とするインモールド用転写箔。
ただし、（１）〜（４）であることを特徴とする。
（１）ハードコート層を兼ね備えたエンボス層が、紫外線硬化型組成物から形成されてなる。
（２）紫外線硬化型組成物が、ウレタン（メタ）アクリレートを、紫外線硬化型組成物全量に対し４５〜９０重量％含有する。
（３）ウレタン（メタ）アクリレートが、重量平均分子量１，０００〜１００，０００である。
（４）紫外線硬化型組成物が、アクリル樹脂、塩酢ビ樹脂、セルロース誘導体およびフッ素樹脂からなる群より選択される一以上のイナート樹脂を含有する。
【請求項２】
インモールド用転写箔が、さらにプライマー層および／または反射層を、ハードコート層を兼ね備えたエンボス層と接着層との間に有することを特徴とする請求項１記載のインモールド用転写箔。
【請求項３】
前記反射層が、アルミニウム蒸着層または酸化チタン蒸着層であることを特徴とする請求項２記載のインモールド用転写箔。
【請求項４】
基材上に、離型層、ハードコート層を兼ね備えたエンボス層、印刷層および接着層を順次積層させてなるインモールド用転写箔であって、
ハードコート層を兼ね備えたエンボス層が、
ハードコート層を兼ね備えたホログラム層
であることを特徴とする請求項１〜３いずれか１項に記載のインモールド用転写箔。
【請求項５】
請求項１〜４いずれか１項に記載のインモールド用転写箔を用いて、インモールド射出成形法で形成される射出成形品。
【発明の詳細な説明】
【技術分野】
【０００１】
本発明は、インモールド用転写箔に関し、さらに詳しくは、成形用金型内へ挿入し、成形することで、射出成形品の立体面への追従性よく転写することができ、しかも射出成形品へ転写されたエンボス層の光輝性に優れるインモールド用転写箔、および射出成形品に関するものである。
【背景技術】
【０００２】
各種プラスチック成形物品、例えば、射出成形による成形品は、日用品や生活用品などの機器本体、食品や各種物品の容器類、電子機器や事務用品などの筐体類など、多くのものに使用されている。従来、これら成形品の高意匠化のために、射出成形時に、印刷フィルムやエンボス転写フィルムを金型内に挿入して、射出成形と同時に絵付けやエンボス転写、その中でも特にホログラム転写することが行われている。
【０００３】
さらなる成形品の高意匠化が求められており、この目的のために成形品の表面にホログラム層を有する転写箔構成が知られている（特開２００４−３５８９２５）が、該成形品は表面にハードコート層を持たないため、物性が劣り、意匠性が失われやすいという問題点がある。
【０００４】
また、ハードコート層およびホログラム層を含んだ転写箔が知られている（特開２０１０−２１４７９６）。しかしながら、成形品にてホログラム層が層構成の下層側にあり、ホログラム層はハードコート層と分離した構成であるため、意匠性に劣るという問題点がある。
【先行技術文献】
【特許文献】
【０００５】
【特許文献１】特開２００４−３５８９２５号公報
【特許文献２】特開２０１０−２１４７９６号公報
【発明の概要】
【発明が解決しようとする課題】
【０００６】
従って、さらなる意匠性および物性の向上のために、ハードコートおよびエンボスを有する転写箔であっても、物性および意匠性に優れるインモールド用転写箔、および該転写箔の製造方法、およびそれらを用いた成形品が求められている。
【０００７】
すなわち本発明の目的は、各種物品の表面に意匠性に優れ、かつ物性を備えた、ハードコートおよびエンボスなどの装飾を付与できるインモールド用転写箔、および該転写箔の製造方法、およびそれを用いた成形品を提供することである。
【課題を解決するための手段】
【０００８】
そこで、本発明者らは上記の問題点を解消するために、鋭意検討を進めた結果、ハードコート層を兼ね備えたエンボス層を有する転写箔とすることで、各種射出成形品の表面に意匠性に優れ、かつ優れた物性を付与できることを見出し、本発明を完成するに至った。
【０００９】
すなわち、本発明は、基材上に、離型層、ハードコート層を兼ね備えたエンボス層、印刷層および接着層を順次積層させてなることを特徴とするインモールド用転写箔に関する。
ただし、（１）〜（４）であることを特徴とする。
（１）ハードコート層を兼ね備えたエンボス層が、紫外線硬化型組成物から形成されてなる。
（２）紫外線硬化型組成物が、ウレタン（メタ）アクリレートを、紫外線硬化型組成物全量に対し４５〜９０重量％含有する。
（３）ウレタン（メタ）アクリレートが、重量平均分子量１，０００〜１００，０００である。
（４）紫外線硬化型組成物が、アクリル樹脂、塩酢ビ樹脂、セルロース誘導体およびフッ素樹脂からなる群より選択される一以上のイナート樹脂を含有する。
【００１０】
さらに、本発明は、インモールド用転写箔が、さらにプライマー層および／または反射層を、ハードコート層を兼ね備えたエンボス層と接着層との間に有することを特徴とする上記インモールド用転写箔に関する。
【００１１】
さらに、本発明は、前記反射層が、アルミニウム蒸着層または酸化チタン蒸着層であることを特徴とする上記インモールド用転写箔に関する。
【００１２】
さらに、本発明は、基材上に、離型層、ハードコート層を兼ね備えたエンボス層、印刷層および接着層を順次積層させてなるインモールド用転写箔であって、
ハードコート層を兼ね備えたエンボス層が、
ハードコート層を兼ね備えたホログラム層
であることを特徴とする上記インモールド用転写箔に関する。
【００１３】
さらに、本発明は、上記インモールド用転写箔を用いて、インモールド射出成形法で形成される射出成形品に関する。
【発明の効果】
【００１６】
本発明によれば、ハードコート層を兼ね備えたエンボス層であり、伸びが安定して層間での剥離もなく、インモールド射出成形法で転写した成形品であっても、熱で白化しない耐熱性と、立体面へよく追従して、層間での剥離もなく、また、成形品へ転写されたエンボスでも、光輝性に優れた効果を奏し、印刷付きエンボスを転写できるインモールド用転写箔が提供できる。    
【００１７】
また、本発明によれば、プライマーを設けることで層間密着性が向上し、反射層を設けることで、より一層の光輝性に優れた効果を奏し、さらに、反射層をアルミニウム蒸着層または酸化チタン蒸着層とすることで、非常に光輝性に優れた効果を奏し、印刷付きエンボスを転写できるインモールド用転写箔が提供できる。また、本発明の紫外線硬化型組成物を用い、かつ、エンボスを形成したポリオレフィンフィルムを貼り合わせ、該ポリオレフィンフィルムを透かして活性エネルギー線を照射して前記塗布面の紫外線硬化型組成物を硬化させ、エンボスを転写させ、その後に該ポリオレフィンフィルムを剥離することにより、従来行われていたハードコート層とエンボス層を別々に塗工・硬化させることなく、一回の処理で生産効率よくハードコート層を兼ね備えたエンボス層を成形品表面に形成することができる。
【図面の簡単な説明】
【００１８】
【図１】ハードコート層を兼ね備えたエンボス層を有するインモールド用転写箔の断            面図である。
【図２】ハードコート層を兼ね備えたホログラム層を有するインモールド用転写箔の            断面図である。
【図３】本発明のインモールド用転写箔を用いて、転写した射出成形品の断面図であ            る。
【発明を実施するための形態】
【００１９】
以下、本発明の実施形態について、図面を参照しながら、詳細に説明する。
（インモールド用転写箔）
本発明のインモールド用転写箔は、大きくは、分類（１）反射層のない構成、分類（２）反射層が印刷層より接着層側にある構成、分類（３）反射層が印刷層と基材の間にある構成、に分けられる。
【００２０】
分類（１）、分類（２）の一般的な構成は、図１に示すように、基材１１と、該基材の一方の面へ離型層１２、ハードコート層を兼ね備えたエンボス層１３、プライマー層１４（必要に応じて）、印刷層１５、プライマー層１６（必要に応じて）、反射層１７（必要に応じて）、プライマー層１８（必要に応じて）、接着層１９の構成である。好ましい構成は、具体的には、
構成（１）基材１１／離型層１２／ハードコート層を兼ね備えたエンボス層１３／
印刷層１５／接着層１９
構成（２）基材１１／離型層１２／ハードコート層を兼ね備えたエンボス層１３／
プライマー層１４／印刷層１５／接着層１９
構成（３）基材１１／離型層１２／ハードコート層を兼ね備えたエンボス層１３／
印刷層１５／反射層１７／接着層１９
構成（４）基材１１／離型層１２／ハードコート層を兼ね備えたエンボス層１３／
プライマー層１４／印刷層１５／プライマー層１６／反射層１７／
プライマー層１８／接着層１９
である。一例として構成（４）を図１に示す。
【００２１】
分類（３）の一般的な構成は、反射層が部分的に形成されている構成に限られ、その好ましい構成は、具体的には
構成（５）基材１１／離型層１２／ハードコート層を兼ね備えたエンボス層１３／
プライマー層１４／部分的に形成された反射層１７／プライマー層１８
／印刷層１５／接着層１９
である。但し、部分的に形成された反射層１７と印刷層１５は、分類（１）および（２）で用いられている反射層１７と印刷層１５の組成物と各々同様であり、構成において順序が異なるだけである。
【００２２】
本発明において更に好ましい構成は、構成（２）、構成（４）、構成（５）である。
【００２３】
本発明の最も基本的な構成である分類（１）を主体に説明する。
ハードコート層を兼ね備えたエンボス層１３は、ハードコート層とエンボス層を兼ねており、実質的には単層であり、同一樹脂の樹脂組成物を用いているため破断伸度を同一とすることができる。即ち、ハードコート層を兼ね備えたエンボス層が（Ａ）プレキュア後の塗膜が指乾状態で、かつ、２５℃における破断伸度が5%以上で、（Ｂ）基材１１に、離型層１２、ハードコート層を兼ね備えたエンボス層１３、印刷層１５および接着層１９を設けたインモールド用転写箔１０の状態で、１５０℃雰囲気中に１時間放置しても白化しない耐熱性を有するようにできる。このように、伸びが安定して層間での剥離もなく、また層間または隣接する印刷層１５も共に伸びるので、インモールド射出成形法で転写した射出成形品であっても、熱で白化しない耐熱性と、立体面へよく追従して割れなどが少ない意匠性のエンボスが得られる。
【００２４】
（基材）
基材１１としては、耐熱性、機械的強度、耐溶剤性などがあれば、用途に応じて種々の材料が適用できる。例えば、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルム、などがある。好ましくは、耐熱性、機械的強度の点で、ポリエチレンテレフタレート、ポリエチレンナフタレートなどのポリエステル系樹脂のフィルムで、ポリエチレンテレフタレートが最適である。該基材の厚さは、通常、２．５〜１００μｍ程度が適用できるが、４〜５０μｍが転写性の点で好ましい。
【００２５】
該基材１１は、これら樹脂を主成分とする共重合樹脂、または、混合体（アロイを含む）、若しくは複数層からなる積層体であっても良い。また、該基材は、延伸フィルムでも、未延伸フィルムでも良いが、強度を向上させる目的で、一軸方向または二軸方向に延伸したフィルムが好ましい。該基材は、これら樹脂の少なくとも１層からなるフィルム、シート、ボード状として使用する。該基材は、塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００２６】
（離型層）
離型層１２としては、離型性樹脂、離型剤を含んだ樹脂、電離放射線で架橋する硬化性樹脂などがあるが、本発明ではメラミン系樹脂を用いる。該メラミン系樹脂を用いることで、後述するハードコート層を兼ね備えたエンボス層１３に対して、安定した剥離性を発揮する。
【００２７】
離型層１２の形成は、該樹脂を溶媒へ分散または溶解して、ロールコート、グラビアコート、コンマコート、プレーコートなどの印刷またはコーティング方法で、塗布し乾燥して塗膜を形成する。また、要すれば、温度３０℃〜１５０℃で加熱乾燥、あるいはエージング、または温度１５０℃〜２５０℃で焼付けしてもよい。離型層１２の厚さとしては、通常は０．０１μｍ〜５μｍ程度、好ましくは０．５μｍ〜３μｍ程度である。該厚さは薄ければ薄い程良いが、０．１μｍ以上であればより良い成膜が得られて剥離力が安定する。
【００２８】
（ハードコート層を兼ね備えたエンボス層）
ハードコート層を兼ね備えたエンボス層１３は（１）重合性オリゴマー、（２）イナート樹脂、（３）光重合開始剤を含む紫外線硬化型組成物から形成される。また、（４）フィラー、を含有させると、タック性をさらに改善でき、印刷適性を付与し得る。また、耐擦傷性などの向上に好ましい。フィラーに対する重合性オリゴマーの使用割合（（１）/（４））は重量比で０．２５〜８．０が好ましい。
【００２９】
（１）重合性オリゴマーとしては、分子中にラジカル重合性不飽和基を持つオリゴマー、例えばエポキシ（メタ）アクリレート系、ウレタン（メタ）アクリレート系、ポリエステル（メタ）アクリレート系、ポリエーテル（メタ）アクリレート系などが挙げられる。ここで、エポキシ（メタ）アクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレート系オリゴマーを部分的に二塩基性カルボン酸無水物で変性したカルボキシル変性型のエポキシ（メタ）アクリレートオリゴマーも用いることができる。ウレタン（メタ）アクリレート系オリゴマーは、例えば、ポリエーテルポリオールやポリエステルポリオールとポリイソシアネートの反応によって得られるポリウレタンオリゴマーを、（メタ）アクリル酸でエステル化することにより得ることができる。ポリエステル（メタ）アクリレート系オリゴマーとしては、例えば多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。ポリエーテル（メタ）アクリレート系オリゴマーは、ポリエーテルポリオールの水酸基を（メタ）アクリル酸でエステル化することにより得ることができる。
【００３０】
本発明においては、重量平均分子量１，０００〜１００，０００のウレタン（メタ）アクリレートを使用するのが好ましく、更には該アクリレートを紫外線硬化型組成物中４５〜９０重量％使用するのが、射出成形時における熱追随性の点で好ましい。
【００３１】
また、紫外線硬化させるために、公知の重合開始剤を添加する。また、必要に応じて、上記の各成分に加えて、重合禁止剤、粘度調整剤、界面活性剤、消泡剤、有機金属カップリング剤などを添加することができる。
【００３２】
（２）イナート樹脂とは、電子線の照射によるラジカル重合に関与しない、すなわち電子線によりラジカル重合をおこさない樹脂のことであり、このような化学的性質を有する樹脂であれば、特に限定されることはない。イナート樹脂として具体的には、ポリウレタン樹脂、アミノ樹脂、フェノール樹脂、ポリアミド、セルロース誘導体、フッ素樹脂、ジアリルフタレート樹脂、ビニル系樹脂、ポリオレフィン、天然ゴム誘導体、アクリル樹脂、エポキシ樹脂、ポリエステル、ポリスチレン、アルキド樹脂、ロジン変性アルキド樹脂、アマニ油変性アルキド樹脂等が挙げられ、これらを単独で、または２種以上を混合して使用することができる。なかでも、アクリル樹脂、塩酢ビ樹脂、セルロース誘導体、フッ素樹脂は、密着性、成形性、ハードコート性に優れている点で好ましい。
【００３３】
（（３）光重合開始剤）
ハードコート層を兼ね備えたエンボス層の紫外線硬化に使用する（３）光重合開始剤としては、特に限定されず公知のものを用いることができる。具体的には、例えば、１−ヒドロキシ−シクロヘキシル−フェニルケトン、２，２−ジメトキシ−１，２−ジフェニルエタン−１−オン、１−シクロヘキシルフェニルケトン、２−ヒドロキシ−２−メチル−１−フェニル−プロパン−１−オン、１−[４−（２−ヒドロキシエトキシ）−フェニル]−２−ヒドロキシ−２−メチル−１プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルフォスフィンオキサイド、２，４，６−トリメチルベンゾイル−ジフェニル−フォスフィンオキサイド、４−メチルベンゾフェノン等が挙げられる。これらは１種を単独で用いてもよく、２種以上を混合して用いてもよい。光重合開始剤を使用する場合の使用量は特に限定されないが、通常、（１）成分１００重量部に対し、１〜１０重量部程度とすることが好ましい。
【００３４】
（４）フィラーとは、ポリエチレンワックス、シリカ、アルミナ、アルミノシリケート、炭酸カルシウム、硫酸バリウムなどの無機物、アクリルビーズ、ポリエチレンなどの有機高分子などからなる粒子が用いられる。これらのうち、タック性低減効果を有し、取り扱いが容易なシリカが好適であり、さらに、コロイダルシリカがより好ましい。コロイダルシリカとしては、特に限定されず有機溶剤等を分散媒とした市販品を使用することができる。コロイダルシリカの平均一次粒子径は、６〜１００ｎｍ程度であることが好ましく、１０〜８０ｎｍであることがより好ましい。平均一次粒子径が６ｎｍを下回る場合、表面硬度が不足し耐擦傷性が低下する傾向があり、１００ｎｍを超えると貯蔵安定性が不十分となり、密着性および透明性も悪くなる傾向がある。なお、平均一次粒子径は、動的光散乱法により決定された値である。なお、コロイダルシリカ成分の具体例としては、例えば、スノーテックス（日産化学工業（株）製）、クォートロン（扶桑化学工業（株）製）、アエロジル（日本アエロジル（株）製）、シルデックス（旭硝子（株）製）、およびサイリシア４７０（富士シリシア化学（株）製）などを挙げることができる。また、製造の簡便化のため、あらかじめ有機溶媒に分散されたオルガノシリカゾルを用いることが好ましく、例えば、ＩＰＡ−ＳＴ、ＩＰＡ−ＳＴ−Ｌ、ＩＰＡ−ＳＴ−ＺＬ、ＩＰＡ−ＳＴ−ＵＰ（以上は、それぞれ日産化学工業（株）製  イソプロパノール分散体）、ＭＡ−ＳＴ−Ｍ（日産化学工業（株）製  メタノール分散体）、クォートロンＰＬ−２−ＩＰＡ（扶桑化学工業（株）製  イソプロパノール分散体）などが挙げられる。
【００３５】
フィラーに対する重合性オリゴマーの使用割合（（１）/（４））は重量比で０．２５〜８．０の範囲となるように調整することが好ましい。使用割合（（１）/（４））が０．２５を下回ると得られる硬化皮膜の密着性が不十分となり、８．０を超えるとハードコート性が低下する。同様の観点から、前記使用割合は０．３５〜６．０である。なお、使用割合（（１）/（３））におけるコロイダルシリカ成分の使用量は、固形分量を意味する。
【００３６】
（ハードコート層を兼ね備えたエンボス層のエンボス形成）
エンボスとは、型押しなどの方法により表面に凹凸の文字や模様をつけたものであり、その種類は（１）光沢エンボス、（２）マットエンボス、（３）ヘアラインエンボス、（４）ホログラムエンボスなどがあげられる。（１）光沢エンボスとは高光沢を持つエンボス柄であり、（２）マットエンボスとは低艶性のエンボス柄であり、（３）ヘアラインエンボスとは細線が幾筋も引かれたエンボス柄であり、（４）ホログラムエンボスとは微細な凹凸によって作り出される干渉縞のため、光輝性に富んだエンボス柄である。本発明のインモールド用転写箔においては、エンボス層としてホログラムエンボス層を用いることにより、射出成形品の最表面であるハードコート層がホログラムエンボス層を有することから、光輝性、美粧性、意匠性などに極めて優れた射出成形品が得られる。本発明においてはエンボス層としてホログラムエンボス層を用いることが好ましい。構成としては、例えば、図２に示すように、基材１１／離型層１２／ハードコート層を兼ね備えたホログラム層２０／プライマー層１４／印刷層１５／プライマー層１６／反射層１７／プライマー層１８／接着層１９などがあげられる。
【００３７】
ハードコート層を兼ね備えたエンボス層１３は、離型層１２を印刷した該印刷面にハードコート層となる紫外線硬化型組成物を塗布し、該塗布面にエンボスを形成したポリオレフィンフィルムを貼り合わせ、該ポリオレフィンフィルムを透かして活性エネルギー線を照射して前記塗布面の紫外線硬化型組成物を硬化させ、エンボスを転写させ、その後に該ポリオレフィンフィルムを剥離させて形成される。この際の紫外線照射線量は、高圧水銀ランプを用いて５〜１００ｍＪ／ｃｍ２にて硬化させ、好ましくは１０〜５０ｍＪ／ｃｍ２である。また、インモールド成形後、得られた射出成形品の状態において、紫外線を再度照射する。その際の紫外線照射線量は、高圧水銀ランプを用いて２００ｍＪ／ｃｍ２〜１２００ｍＪ／ｃｍ２にて硬化させ、好ましくは４００〜１０００ｍＪ／ｃｍ２である。
【００３８】
（プライマー層）
本発明においては、プライマー層は必要に応じて設けることが出来る。例えば、ハードコート層を兼ね備えたエンボス層１３面へ印刷層１５を設ける際、印刷層１５面へ反射層１７を設ける際（分類（２））、反射層１７面へ接着層１９を設ける際（分類（２））、または他の層でも、層間の接着力を向上させるために、必要に応じて、設ければよい。プライマー層としては、上下の層に応じて、例えば、ポリウレタン系樹脂、ポリエステル系樹脂、ポリアミド系樹脂、ポリ塩化ビニル系樹脂、酸変性ポリオレフィン系樹脂、（メタ）アクリル系樹脂、ポリエチレンイミン系化合物、イソシアネ−ト系化合物、塩化ゴム系樹脂などを使用することができる。上記の樹脂を主成分とし、適宜溶剤に溶解または分散し、必要に応じて充分に混練して、コ−ティング剤組成物（インキ、塗布液）を調整し、ロールコート法、グラビアコート法等の公知のコーティング法で塗布し乾燥すればよい。該プライマー層の厚さは、０．０５〜１０μｍ程度、好ましくは０．１〜５μｍである。
【００３９】
（印刷層）
印刷層１５は、公知の印刷法でよく、例えば、グラビア印刷、スクリーン印刷、フレキソ印刷、グラビアオフセット印刷、インクジェット印刷などが適用できる。印刷インキは、少なくともビヒクルと着色剤とを含み、着色剤やビヒクルは特に限定されるものではないが、ビヒクルとしては、変性アルキド系樹脂、ポリエステル系樹脂、ポリアミド系樹脂、ポリウレタン系樹脂などの合成樹脂系が好ましい。また、必要に応じて、充填剤、可塑剤、分散剤、潤滑剤、帯電防止剤、酸化防止剤、防黴剤、などの添加剤を、適宜加えても良い。これらの印刷インキ組成物を、分散・混練して、また、必要に応じて、溶剤で固形分量や粘度を調整して、インキ組成物とする。該インキを、前記印刷法で印刷して、乾燥し、必要に応じて、温度３０℃〜７０℃で適宜エージング、または、電離放射線（紫外線、電子線）を照射して、形成すれば良い。
【００４０】
（反射層）
反射層１７としては、例えば、金属光沢反射層、白色反射層、透明反射層、高輝度インキ反射層などが挙げられる。金属光沢反射層は、アルミニウム、金、銀、銅などの金属薄膜を、蒸着、スパッタリング、イオンプレーティングなどの真空薄膜法などにより設ければよい。透明反射層は、例えば、凹凸形成層と屈折率に差のある透明金属化合物が適用でき、例えば、ＺｎＳ、ＴｉＯ２、Ａｌ２Ｏ３、Ｓｂ２Ｓ３、ＳｉＯ、ＳｎＯ２、ＩＴＯ、ＬｉＦ、ＭｇＦ２、ＡｌＦ３が挙げられる。本発明においては、特にアルミニウム、酸化チタンの蒸着層が好ましい。透明金属化合物の形成は、０．０１〜０．２μｍ程度、好ましくは０．０３〜０．１μｍの厚みになるように、蒸着、スパッタリング、イオンプレーティングなどの真空薄膜法などにより設ければよい。
【００４１】
（接着層）
被転写体と相対する面へ接着層１９を設ける。該接着層１９の材料としては、公知の加熱されると溶融または軟化して接着効果を発揮する感熱接着剤が適用でき、具体的には、塩化ビニール酢酸ビニール共重合樹脂、アクリル系樹脂、ポリエステル系樹脂などが挙げられる。該材料樹脂を溶剤に溶解または分散させて、適宜顔料などの添加剤を添加して、公知のロールコーティング、グラビアコーティングなどの方法で塗布し乾燥させて、厚さ０．１〜１０μｍ程度、好ましくは０．５〜３μｍの層とする。接着層１９の材料としては、公知の加熱されると溶融または軟化して接着効果を発揮する感熱接着剤が適用でき、具体的には、塩化ビニール酢酸ビニール共重合樹脂、アクリル系樹脂、ポリエステル系樹脂などが挙げられる。該材料樹脂を溶剤に溶解または分散させて、適宜顔料などの添加剤を添加して、公知のロールコーティング、グラビアコーティングなどの方法で塗布し乾燥させて、厚さ０．１μｍから１０μｍの層を得る。
【００４２】
（インモールド射出成形法）
まず、インモールド射出成形とは、（１）インモールド用転写箔１０を準備する工程と、（２）該インモールド用転写箔１０を射出成形用金型内へ挿入する工程と、（３）該射出成形用金型へ樹脂を射出成形し密着させることで、該樹脂の表面へインモールド用転写箔１０を転写する工程と、（４）冷却後、金型を解放し、インモールド用転写箔１０の基材１１および離型層１２を剥離して射出成形品を取り出す工程とからなり、該射出成形法を経て、立体面へハードコート層を兼ね備えたエンボス層が転写された射出成形品１００を製造できる。
【００４３】
射出成形法で用いる樹脂としては、所望の用途に応じて種々の材料が適用できる。例えば、ポリエチレンテレフタレートなどのポリエステル系樹脂、ポリエチレン、ポリプロピレン、ポリメチルペンテン、環状ポリオレフィン樹脂などのポリオレフィン系樹脂、ポリアクリレート、ポリメタアクリレート、ポリメチルメタアクリレートなどのアクリル系樹脂、エンジニアリング樹脂、ポリカーボネート、ＡＳ樹脂、ＡＢＳ樹脂などのスチレン系樹脂などで、これらの共重合体でもよく、また、これらの単独または混合物でもよい。好ましくは、光学特性に優れるアクリル樹脂、ポリカーボネート樹脂、または環状ポリオレフィン樹脂などであり、さらに好ましくは、アクリル樹脂、またはポリカーボネート樹脂が好適である。
【００４４】
射出成形の条件としては、反射層の転写に伴う温度、圧力などの制約事項が少ないので、通常の条件で成形することができる。また、本発明のインモールド用転写箔１０を用いることで、射出成形品の立体面にもインモールド用転写箔の接着層と薄い反射層、およびハードコート層を兼ね備えたエンボス層１３は容易に追従することができるので、シワや破れも発生しにくく、射出成形品の立体部分にも精度よく、凹凸形状のハードコート層を兼ね備えたエンボス層を転写させることができる。
【００４５】
次に金型を冷却後、金型を解放し、離型層１２を有する基材シートを剥離して成形品を取り出すことにより、立体面に凹凸形状のハードコート層を兼ね備えたエンボス層１３が転写された射出成形品が得られる。また、インモールド用転写箔１０の射出成形用金型内への挿入を、成形サイクル毎に間歇的に挿入することで、挿入−射出成形−取り出しが連続的に行うことができる。新鮮なインモールド用転写箔１０が次に挿入されて行くので、凹凸形状のハードコート層を兼ね備えたエンボス層１３は変形や劣化することなく、連続的に大量生産ができる。射出成形品の構成としては、例えば、図３に示すように、ハードコート層を兼ね備えたエンボス層１３／プライマー層１４／印刷層１５／プライマー層１６／反射層１７／プライマー層１８／接着層１９／インモールド成形された樹脂、などがあげられる。
【００４６】
以上のように、本発明のインモールド用転写箔１０を射出成形に応用することで、射出成形品の立体面へ、凹凸形状のハードコート層を兼ね備えたエンボス層１３を転写することができ、該射出成形品の形状としては、特に限定されず、少なくとも１部分に立体部があればよい。立体部とは二次面、三次面でもよく、波状、曲面状、多面体状、円または角錐状、球状などがあり、これらの１、または複数の組み合わせ、若しくはランダム形状でもよい。
【００４７】
以上、本発明のインモールド用転写箔１０の用途について主として射出成形への応用を説明したが、本発明のインモールド用転写箔１０は従来の転写箔と同様に使用して、任意の物品の表面にハードコート層を設け、かつ、エンボスなど、特にホログラムの光学効果を有する装飾を施すことができる。
【実施例】
【００４８】
以下、実施例および比較例により、本発明を更に詳細に説明するが、これに限定されるものではない。なお、溶媒を除き、各層の各組成物は固形分換算の質量部である。
【００４９】
（実施例１）
基材１１として厚さ５０μｍのＰＥＴフィルムを用い、該基材１１の一方の面へ、グラビアコート法で、ＴＣＭ０１メジューム（大日本インキ社製、メラミン樹脂商品名）塗工液を乾燥後２μｍになるように塗布し乾燥して、１８０℃２０秒間焼き付けて、離型層１２を形成した。
【００５０】
該離型層１２面へ、下記の紫外線硬化型組成物をグラビアリバースコーターで乾燥後の厚さが５μｍになるように、塗工し、８０℃で乾燥させて、続けて、該塗布面にホログラムを形成したポリオレフィンフィルムを貼り合わせ、該ポリオレフィンフィルムを透かして活性エネルギー線を照射して前記塗布面の紫外線硬化型組成物を硬化させ、エンボスを転写させ、その後に該ポリオレフィンフィルムを剥離させて、ハードコート層を兼ね備えたエンボス層１３とした。
【００５１】
・＜紫外線硬化型組成物（Ａ）＞
ウレタンアクリレートＡ（根上工業社製、商品名ＵＮ−９０４、
ウレタンアクリレート、Ｍｗ＝４，９００）  ３２部
アクリル系樹脂１（イナート樹脂、ＤＥＧＡＬＡＮ  Ｍ３４５、
エボニック  ローム社製）                          ８部
光重合開始剤（ＢＡＳＦ社製、商品名イルガキュア１８４）              １部
溶媒（メチルイソブチルケトン：トルエン＝１：１）                １５０部
次に、ハードコート層を兼ね備えたエンボス層１３面へ、ウレタン系樹脂をビヒクルとした公知のグラビアインキを用いて、公知のグラビア印刷法で、文字および図柄を印刷し乾燥して、印刷層１５とした。
【００５２】
次に、この印刷層１５面へ、接着層組成物としてＴＭ−Ａ１ＨＳ（大日精化社製、商品名）をグラビアコーターで乾燥後の塗布量が１μｍになるように、塗工し８０℃で乾燥させて、接着層１９を形成して、基材１１／剥離層１２／ハードコート層を兼ね備えたエンボス層１３／印刷層１５／接着層１９の層構成からなるインモールド用転写箔である転写箔（Ａ）を得た。
【００５３】
（実施例２）
ハードコート層を兼ね備えたエンボス層において、エンボスとしてホログラムエンボス（以後、ホログラムと略記する）を用いた。
実施例１において、該離型層１２面へ、紫外線硬化型組成物（Ａ）をグラビアリバースコーターで乾燥後の厚さが５μｍになるように、塗工し、８０℃で乾燥させて、続けて、該塗布面にホログラムを形成したポリオレフィンフィルムを貼り合わせ、該ポリオレフィンフィルムを透かして活性エネルギー線を照射して前記塗布面の紫外線硬化型組成物を硬化させ、ホログラムを転写させ、その後に該ポリオレフィンフィルムを剥離させて、ハードコート層を兼ね備えたホログラム層２０とした以外は、実施例１と同様にしてインモールド用転写箔である転写箔（Ｂ）を得た。
【００５４】
（実施例３）
実施例２において、ハードコート層を兼ね備えたホログラム層２０面へ、下記のプライマー層組成物をグラビアコーターで乾燥後の厚さが０．５μｍになるように、塗工し８０℃で乾燥させて、プライマー層１４とし、次に、プライマー層１４面へ、ウレタン系樹脂をビヒクルとした公知のグラビアインキを用いて、公知のグラビア印刷法で、文字および図柄を印刷し乾燥して、印刷層１５とした以外は、実施例２と同様にしてインモールド用転写箔である転写箔（Ｃ）を得た。
【００５５】
・＜プライマー層組成物（Ａ）＞
アクリル系樹脂２（三井化学社製、商品名オレスターＱ１６４）          ２０部
溶媒（トルエン：酢酸エチル＝１：１）                                ８０部
【００５６】
（実施例４）
実施例３において、印刷層１５面へ、プライマー層組成物（Ａ）をグラビアコーターで乾燥後の厚さが０．５μｍになるように、塗工し８０℃で乾燥させて、プライマー層１６とし、次に、プライマー層１６面へ、アルミニウムを蒸着で形成して反射層１７とし、該反射層１７面へ、下記のプライマー層組成物をグラビアコーターで乾燥後の厚さが０．５μｍになるように、塗工し８０℃で乾燥させて、プライマー層１８とした以外は、実施例３と同様に接着層１９を積層してインモールド用転写箔である転写箔（Ｄ）を得た。
【００５７】
・＜プライマー層組成物（Ｂ）＞
ポリエステル系樹脂（東洋紡社製、商品名バイロン２００）            １０部
塩化ゴム系樹脂（日本製紙ケミカル社製、商品名スーパークロンＣ）    １０部
溶媒（トルエン：酢酸エチル＝１：１）                              ８０部
【００５８】
（実施例５）
実施例４において、反射層１７を酸化チタンの蒸着により形成した反射層１７とした以外は、実施例４と同様にしてインモールド用転写箔である転写箔（Ｅ）を得た
【００５９】
（実施例６）
実施例４において、ハードコート層を兼ね備えたホログラム層として下記の紫外線硬化型組成物（Ａ−１）用いたこと以外は、実施例４と同様にしてインモールド用転写箔である転写箔（Ｆ）を得た。
【００６０】
・＜紫外線硬化型組成物（Ａ−１）＞
紫外線硬化型組成物（Ａ）に、オルガノシリカゾル（ＩＰＡ−ＳＴ−Ｌ、日産化学工業社製）を加え、オルガノシリカゾル（固形分３０％）の固形分に対する重合性オリゴマーの使用割合が重量比で６．０となるように配合し、紫外線硬化型組成物（Ａ−１）とした。
【００６１】
（実施例７）
実施例４において、ハードコート層を兼ね備えたホログラム層として下記の紫外線硬化型組成物（Ａ−２）を用いたこと以外は、実施例４と同様にしてインモールド用転写箔である転写箔（Ｇ）を得た。
【００６２】
・＜紫外線硬化型組成物（Ａ−２）＞
紫外線硬化型組成物（Ａ）に、オルガノシリカゾル（ＩＰＡ−ＳＴ−Ｌ、日産化学工業社製）を加え、オルガノシリカゾル（固形分３０％）の固形分に対する重合性オリゴマーの使用割合が重量比で３．０となるように配合し、紫外線硬化型組成物（Ａ−２）とした。
【００６３】
（参考実施例８）
実施例３において、ハードコート層を兼ね備えたホログラム層の紫外線硬化型組成物を、下記としたこと以外は、実施例２と同様にしてインモールド用転写箔である転写箔（Ｈ）を得た。
・＜紫外線硬化型組成物（Ｂ）＞
ポリエステルアクリレート（ダイセル・サイテック社製、商品名ＥＢＥＣＲＹＬ
１８３０、Ｍｗ＝１，５００）            ３２部
アクリル系樹脂１（実施例１と同じ）                                  ８部
光重合開始剤（ＢＡＳＦ社製、商品名イルガキュア１８４）              １部
溶媒（メチルイソブチルケトン：トルエン＝１：１）                １５０部
【００６４】
（実施例９）
実施例２において、ハードコート層を兼ね備えたホログラム層の紫外線硬化型組成物を、下記としたこと以外は、実施例１と同様にしてインモールド用転写箔である転写箔（Ｉ）を得た。
【００６５】
・＜紫外線硬化型組成物（Ｃ）＞
ウレタンアクリレートＡ（根上工業社製、商品名ＵＮ−９０４、
ウレタンアクリレート、Ｍｗ＝４，９００）    ２４部
アクリル系樹脂１（実施例１と同じ）                                １６部
光重合開始剤（ＢＡＳＦ社製、商品名イルガキュア１８４）          ０．８部
溶媒（メチルイソブチルケトン：トルエン＝１：１）                １５０部
【００６６】
（実施例１０）
実施例９において、ハードコート層を兼ね備えたホログラム層２０面へ、プライマー層組成物（Ａ）をグラビアコーターで乾燥後の厚さが０．５μｍになるように、塗工し８０℃で乾燥させて、プライマー層１４とし、次に、プライマー層１４面へ、ウレタン系樹脂をビヒクルとした公知のグラビアインキを用いて、公知のグラビア印刷法で、文字および図柄を印刷し乾燥して、印刷層１５とした以外は、実施例９と同様にしてインモールド用転写箔である転写箔（Ｊ）を得た。
【００６７】
（実施例１１）
実施例９において、プライマー層１６面へ、アルミニウムを蒸着で形成して反射層１７とし、該反射層１７面へ、プライマー層組成物（Ｂ）をグラビアコーターで乾燥後の厚さが０．５μｍになるように、塗工し８０℃で乾燥させて、プライマー層１８とした以外は、実施例９と同様に接着層１９を積層してインモールド用転写箔である転写箔（Ｋ）を得た。
【００６８】
（実施例１２）
実施例１１において、ハードコート層を兼ね備えたホログラム層として下記の紫外線硬化型組成物（Ｃ−１）用いたこと以外は、実施例１１と同様にしてインモールド用転写箔である転写箔（Ｌ）を得た。
【００６９】
・＜紫外線硬化型組成物（Ｃ−１）＞
紫外線硬化型組成物（Ｃ）に、オルガノシリカゾル（ＩＰＡ−ＳＴ−Ｌ、日産化学工業社製）を加え、オルガノシリカゾル（固形分３０％）の固形分に対する重合性オリゴマーの使用割合が重量比で３．０となるように配合し、紫外線硬化型組成物（Ｃ−１）とした。
【００７０】
（実施例１３）
実施例３において、ハードコート層を兼ね備えたホログラム層の紫外線硬化型組成物を、下記としたこと以外は、実施例３と同様にしてインモールド用転写箔である転写箔（Ｍ）を得た。
【００７１】
・＜紫外線硬化型組成物（Ｄ）＞
ウレタンアクリレートＢ（Ｍｉｗｏｎ社製、商品名Ｍｉｒａｍｅｒ  ＰＵ６１０、
ウレタンアクリレート、Ｍｗ＝１，８００）  ３２部
アクリル系樹脂１（実施例１と同じ）                                  ８部
光重合開始剤（ＢＡＳＦ社製、商品名イルガキュア１８４）              １部
溶媒（メチルイソブチルケトン：トルエン＝１：１）                １５０部
【００７２】
（実施例１４）
実施例３において、ハードコート層を兼ね備えたホログラム層の紫外線硬化型組成物を、下記としたこと以外は、実施例３と同様にしてインモールド用転写箔である転写箔（Ｎ）を得た。
【００７３】
・＜紫外線硬化型組成物（Ｅ）＞
ウレタンアクリレートＣ（Ｍｉｗｏｎ社製、商品名Ｍｉｒａｍｅｒ  ＳＣ２１５２、                            ウレタンアクリレート、Ｍｗ＝２０，７８７）３２部
アクリル系樹脂１（実施例１と同じ）                                  ８部
光重合開始剤（ＢＡＳＦ社製、商品名イルガキュア１８４）              １部
溶媒（メチルイソブチルケトン：トルエン＝１：１）                １５０部
【００７４】
（実施例１５）
実施例３において、ハードコート層を兼ね備えたホログラム層の紫外線硬化型組成物を、下記としたこと以外は、実施例３と同様にしてインモールド用転写箔である転写箔（Ｏ）を得た。
【００７５】
・＜紫外線硬化型組成物（Ｆ）＞
ウレタンアクリレートＡ（根上工業社製、商品名ＵＮ−９０４、
ウレタンアクリレート、Ｍｗ＝４，９００）  ３２部
塩酢ビ系樹脂（日信化学社製、商品名ソルバインＴＡＯ）                ８部
光重合開始剤（ＢＡＳＦ社製、商品名イルガキュア１８４）              １部
溶媒（メチルイソブチルケトン：トルエン＝１：１）                １５０部
【００７６】
（実施例１６）
実施例３において、ハードコート層を兼ね備えたホログラム層の紫外線硬化型組成物を、下記としたこと以外は、実施例３と同様にしてインモールド用転写箔である転写箔（Ｐ）を得た。
【００７７】
・＜紫外線硬化型組成物（Ｇ）＞
ウレタンアクリレートＡ（根上工業社製、商品名ＵＮ−９０４、
ウレタンアクリレート、Ｍｗ＝４，９００）    ３２部
ＣＡＢ系樹脂（セルロースアセテートブチレート、イーストマン社製、
商品名ＣＡＢ−３８１−２０）                          ８部
光重合開始剤（ＢＡＳＦ社製、商品名イルガキュア１８４）              １部
溶媒（メチルイソブチルケトン：トルエン＝１：１）                １５０部
【００７８】
（参考実施例１７）
実施例３において、ハードコート層を兼ね備えたホログラム層の紫外線硬化型組成物を、下記としたこと以外は、実施例３と同様にしてインモールド用転写箔である転写箔（Ｑ）を得た。
【００７９】
・＜紫外線硬化型組成物（Ｈ）＞
ウレタンアクリレートＤ（新中村工業社製、商品名Ｕ−４ＨＡ、
ウレタンアクリレート、ＭＷ＝６００）      ３２部
アクリル系樹脂１（実施例１と同じ）                                  ８部
光重合開始剤（ＢＡＳＦ社製、商品名イルガキュア１８４）              １部
溶媒（メチルイソブチルケトン：トルエン＝１：１）                １５０部
【００８０】
（参考実施例１８）
実施例３において、ハードコート層を兼ね備えたホログラム層の紫外線硬化型組成物を、下記としたこと以外は、実施例３と同様にしてインモールド用転写箔である転写箔（Ｒ）を得た。
【００８１】
・＜紫外線硬化型組成物（Ｉ）＞
ウレタンアクリレートＥ（根上工業社製、商品名ＵＮ−９０５、
ウレタンアクリレート、Ｍｗ＝１２０，０００）３２部
アクリル系樹脂１（実施例１と同じ）                                  ８部
光重合開始剤（ＢＡＳＦ社製、商品名イルガキュア１８４）              １部
溶媒（メチルイソブチルケトン：トルエン＝１：１）                １５０部
【００８２】
（実施例１９）
実施例３において、ハードコート層を兼ね備えたホログラム層の紫外線硬化型組成物を、下記としたこと以外は、実施例３と同様にしてインモールド用転写箔である転写箔（Ｓ）を得た。
【００８３】
・＜紫外線硬化型組成物（Ｊ）＞
ウレタンアクリレートＡ（根上工業社製、商品名ＵＮ−９０４、
ウレタンアクリレート、Ｍｗ＝４，９００）  １６部
アクリル系樹脂１（実施例１と同じ）                                ２４部
光重合開始剤（ＢＡＳＦ社製、商品名イルガキュア１８４）          ０．６部
溶媒（メチルイソブチルケトン：トルエン＝１：１）                １５０部
【００８４】
（比較例１）
構成は、実施例に示した単層である「ハードコート層を兼ね備えたホログラム層２０」を、ハードコート層２１とホログラム層２２の２層に分離したもので、基材１１／離型層１２／ハードコート層２１／プライマー層１４／印刷層１５／プライマー層１６／ホログラム層２２／プライマー層２３／反射層１７／プライマー層１８／接着層１９とした。ハードコート層２１の紫外線硬化型組成物およびホログラム層２２の紫外線硬化型組成物は下記とし、プライマー層１４、１６、２３はプライマー層組成物（Ａ）を用い、プライマー層１８はプライマー層組成物（Ｂ）を用い、プライマー層２３面にアルミニウムを蒸着で形成して反射層１７とし、印刷層１５および接着層１９は実施例１と同様の組成物を用い、また各層の塗布・乾燥条件は実施例１〜１８における各層に応じた条件と同様にしてインモールド用転写箔である転写箔（Ｔ）を得た。
【００８５】
・＜ハードコート層２１の紫外線硬化型組成物（Ｋ）＞
ウレタンアクリレートＡ（根上工業社製、商品名ＵＮ−９０４、
ウレタンアクリレート、Ｍｗ＝４，９００）  ２８部
ウレタンアクリレートＦ（日本合成化学社製、商品名紫光６３００Ｂ、
ウレタンアクリレート、Ｍｗ＝３７００）      ４部
アクリル系樹脂１（実施例１と同じ）                                  ８部
ＩＰＡ−ＳＴ−Ｌ（日産化学社製、商品名）                          １１部
光重合開始剤（ＢＡＳＦ社製、商品名イルガキュア１８４）              １部
溶媒（メチルイソブチルケトン：トルエン＝１：１）                １５０部
【００８６】
・＜ホログラム層２２の紫外線硬化型組成物（Ｌ）＞    
ウレタンアクリレートＡ（根上工業社製、商品名ＵＮ−９０４、
ウレタンアクリレート、Ｍｗ＝４，９００）  ２８部
ウレタンアクリレートＦ（日本合成化学社製、商品名紫光６３００Ｂ、
ウレタンアクリレート、Ｍｗ＝３７００）      ４部
アクリル系樹脂１（実施例１と同じ）                                  ８部
反応性シリコーン（信越化学社製、商品名Ｘ−２２−２４４５）      ０．３部
光重合開始剤（ＢＡＳＦ社製、商品名イルガキュア１８４）              １部
溶媒（メチルイソブチルケトン：トルエン＝１：１）                １５０部
【００８７】
（比較例２）
比較例１において、基材１１／離型層１２／ハードコート層２１／ホログラム層２２／プライマー層１４／印刷層１５／接着層１９としたこと以外は、比較例１と同様にしてインモールド用転写箔である転写箔（Ｕ）を得た。
【００８８】
（比較例３）
比較例２において、基材１１／離型層１２／ハードコート層２１／ホログラム層２２／プライマー層１４／反射層１７／プライマー層１８／印刷層１５／接着層１９とし、プライマー層１４面へ、アルミニウムを蒸着で形成して反射層１７とし、該反射層１７面へ、プライマー層組成物（Ｂ）をグラビアコーターで乾燥後の厚さが０．５μｍになるように、塗工し８０℃で乾燥させて、プライマー層１８とした以外は、比較例２と同様にしてインモールド用転写箔である転写箔（Ｖ）を得た。
【００８９】
（評価方法）
１．タック感の評価
各実施例および比較例において、基材上に離型層およびハードコート層を兼ね備えたエンボス層を積層した後、半硬化における該ハードコート層を兼ね備えたエンボス層のタック感を指触によって評価した。評価基準は、１が最もタック感を有するべたべたの状態、５は粘着性が全くない状態であり、この間を５段階に分けた相対点数で評価した。
５；粘着性が全くない状態
４；若干の粘着性はあるが、使用上問題ない状態。
３；粘着性はあるが、使用できる状態。
２；可成りタック感があり、べたつきのある状態。
１；完全にタック感があり、使用困難な状態。
実用レベルは３以上である。
【００９０】
２．成形性
各実施例および比較例で得たインモールド用転写箔にて、射出成形法で射出成形同時加飾を行い、成形後の外観にて評価した。評価基準は以下のとおりである。
◎；外観上異常なし
○；３次元形状部または２００％延伸部の一部に軽微な艶変化またはクラックがある        が実用上問題なし
△；３次元形状部または２００％延伸部の大部分で軽微な艶変化またはクラック発生
×；延伸部分全体に著しい艶変化またはクラック発生
実用レベルは○以上である。
【００９１】
３．耐摩耗性
各実施例および比較例で得たインモールド用転写箔にて、射出成形法で射出成形同時加飾を行い、成形後の成形品について、テーバー摩耗試験機（テスター産業株式会社製）によって評価した。評価は、該テーバー摩耗試験機によって、成形樹脂が露出したか否かで行った。
○；露出しなかった
△；わずかに露出したが実用上問題なし
×；露出した
実用レベルは△以上である。
【００９２】
その他の試験条件等は以下のとおりであった。
試験方法：ＩＳＯ９３５２およびＪＩＳ  Ｋ７２０４に準拠
磨耗輪：ＣＳ−１０
荷重：５００ｇ
【００９３】
４．硬度
各実施例および比較例で得たインモールド用転写箔にて、射出成形法で射出成形同時加飾を行い、成形後の成形品について、硬化被膜を、ＪＩＳ  Ｋ  ５６００に従い荷重５００ｇの鉛筆引掻き試験機によって評価した。ＪＩＳ  Ｋ  ５６００に準拠して鉛筆硬度を測定した。実用レベルはＨ以上である。
【００９４】
５．耐擦傷性
各実施例および比較例で得たインモールド用転写箔にて、射出成形法で射出成形同時加飾を行い、成形後の成形品について、硬化被膜を、底部に１０ｍｍ×１０ｍｍの範囲でスチールウールを貼り付けた３００ｇのおもりで３０回擦り、外観を観察し、以下の基準で評価した。
○；変化無し
△；細かいキズ有り
×；大きなキズ有り
実用レベルは△以上である。
【００９５】
６．密着性
各実施例および比較例で得たインモールド用転写箔にて、射出成形法で射出成形同時加飾を行い、成形後の成形品について、硬化被膜を、ＪＩＳ  Ｋ  ５６００に記載された方法で基盤目セロハンテープ剥離試験を行った。結果は、全１００マスの基盤目セロハンテープ（分母）に対して剥離しなかった数（分子）で評価した。
実用レベルは８５／１００以上である。
【００９６】
７．意匠性
意匠性は目視および回折効率により評価した。目視による意匠性は、成形品へ転写されたエンボスを目視で観察し、塗膜のプリズム効果が大きく、見る角度によって虹色に変化する光輝性、美粧性、立体的な美感性等も含めた意匠性で評価を行った。また、回折効率による意匠性は、回折格子の回折率を相対的に評価し、実施例２を基準（１００％）とした。ホログラム性が高いほど、高い回折効率を示す。
・目視判定基準
◎    ：上記意匠性が顕著に認められ、深み感もある。  
◎−○：上記意匠性が顕著に認められる。
○    ：上記意匠性が認められる
×    ：上記意匠性が認められない。
実用レベルは○以上である。
・回折効率測定：光源；半導体レーザー；キコー技研  ＭＬＸ標準コリメートレーザー
電圧ＤＣ４．８〜６．５Ｖ・平行光時ビーム径拡大６ｍｍ
効率；反射光強度／入射光強度＊１００（％）
・回折効率判定基準：
○：回折効率９０％以上
△：回折効率７０％以上〜９０％未満
×：回折効率７０％未満
実用レベルは△以上である。
【００９７】
実施例および比較例の処方および評価結果をまとめて、それぞれ、表１および表２に示す。
【００９８】
【表１】
0005708125.tif 000002
【００９９】
【表２】
0005708125.tif 000003
【０１００】
実施例では、インモールド用転写箔１０がハードコート層を兼ね備えたエンボス層を有することで、該転写箔を用いた射出成形品１００の意匠性が際立って向上しており、十分に明るい光輝性を有し、意匠性に優れるものであり、特に、インモールド用転写箔１０がハードコート層を兼ね備えたエンボス層を有することが好ましい。また、射出成形品１００の最表面のハードコート性は十分な耐久性を有していた。
【０１０１】
比較例では、インモールド用転写箔１０がハードコート層とエンボス層を異なる層として有するため、該転写箔を用いた射出成形品の意匠性は劣ることから、本発明においてハードコート層を兼ね備えたエンボス層とした効果が示された。
【産業上の利用可能性】
【０１０２】
（主なる用途）
本発明のインモールド用転写箔を用いた射出成形品の主なる用途としては、日用品や生活用品などの機器本体、食品や各種物品の容器類、電子機器や事務用品などの筐体類など射出成形品で、該成形品の表面にハードコート層を兼ね備えたエンボス層による特異な意匠性やセキュリティ性を向上させたものに利用することができるが、射出成形品の形状や内容物は任意である。しかしながら、意匠性やセキュリティ性を向上させるために、射出成形品の表面にハードコート層を兼ね備えたエンボス層を転写した用途であれば、特に限定されるものではない。
【符号の説明】
【０１０３】
１０：インモールド用転写箔
１１：基材
１２：離型層
１３：ハードコート層を兼ね備えたエンボス層
１４：プライマー層（必要に応じて）、
１５：印刷層、
１６：プライマー層（必要に応じて）、
１７：反射層（必要に応じて）、
１８：プライマー層（必要に応じて）、
１９：接着層
２０：ハードコート層を兼ね備えたホログラム層
１００：射出成形品
【図１】
0005708125.tif 000004
【図２】
0005708125.tif 000005
【図３】
0005708125.tif 000006